FR 2675074 A1 19921016 FR 9104367 A 19910410 La présente invention concerne le domaine de la fabrication des films ou feuilles en matière thermoplastique et de structure lacunaire formant des filets ou grillages. On connaît de nombreux procédés et dispositifs pour la production de parois ou feuilles de structure lacunaire en matière synthétique, notamment thermoplastique, et dans lesquels le film de matière synthétique extrudé selon une structure continue est soumis, à la sortie de la tête de filière, circulaire ou rectiligne, à une interruption dans l'écoulement de la matière par déplacement devant la fente d'extrusion d'organes discontinus tels que dents ou peignes, les interruptions dans l'écoulement de la matière formant des solutions de continuité dans le film extrudé et permettant d'obtenir une feuille lacunaire constituant un grillage ou filet. Lorsque la tête de filière est refermée sur elle-même, notamment selon une forme circulaire, on transforme généralement la structure tubulaire ainsi obtenue par sectionnement selon une génératrice pour réaliser une feuille plane. Il est connu de provoquer un accroissement dimensionnel de la feuille plane ainsi réalisée par une opération d'étirement postérieure. -2- A cet effet, la feuille constituant un grillage ou un filet est réchauffée jusqu'à une température de ramollissement de la matière thermoplastique et elle est alors soumise à une traction notamment longitudinale, de façon à provoquer un étirement et un accroissement dimensionnel dans le sens de la traction des brins longitudinaux qui sont ainsi allongés et restent réunis par les brins transversaux. Cet étirement présente l'avantage de provoquer une réorientation moléculaire par alignement parallèle des longues chaînes du polymère constituant la résine de synthèse notamment thermoplastique formant la matière du grillage ou filet. Cette réorientation et cet alignement parallèle des molécules du polymère permettent d'obtenir un renforcement des brins et généralement de la feuille dans le sens de l'étirement. On peut procéder également dans certains cas à un étirement biaxial non seulement longitudinal selon l'axe d'avancement de la feuille extrudée, mais dans le sens transversal. Cependant l'étirement de la feuille connaît des limites dans son efficacité en raison de la présence, aux points de jonction des brins respectivement longitudinaux et transver- saux, d'une surépaisseur. Cette surépaisseur est produite lors de l'extrusion et elle correspond à un afflux de matière sur les bords des zones évidées, la matière thermoplastique, fluant sous pression vers l'extérieur, hors de la fente d'extrusion, ayant tendance, lorsqu'elle rencontre l'obstacle des organes d'interruption tels que les dents, couteaux crantés, peignes etc, à se reporter sur les zones latérales, là o l'écoulement est resté libre. -3- Il en résulte par conséquent précisément aux points de jonction des brins longitudinaux (et correspondant à l'écoulement continu de la matière) et transversaux (correspondant aux zones o l'écoulement est interrompu) une surépaisseur qui représente par conséquent une discontinuité dans la résistance à la traction. Dès lors, lors de la phase d'étirement les points de jonction entre les brins longitudinaux et les brins latéraux, correspondant à une zone plus épaisse, résistent à la force d'étirement à laquelle cèdent au contraire les brins longitudinaux. Ce gradient dans les résistances à la traction provoque par conséquent un étirement préférentiel et limité aux brins longitudinaux. Il n'est pas possible de remédier à cette localisation de l'étirement en accroissant la force de traction, car cette dernière s'exerçant toujours préférentiellement sur les brins longitudinaux aboutira finalement à un allongement excessif de ces brins, pouvant aller jusqu'à une rupture, sans pour autant engendrer une modification dimensionnelle des zones de jonction en surépaisseur. Cet inconvénient se retrouve lors de la vie et de l'utilisa- tion du grillage ou du filet ainsi réalisé et dans lequel le passage du brin longitudinal étiré à la zone de surépaisseur correspondant à un point de jonction non étiré constitue un point de faiblesse en raison de la discontinuité dans la structure moléculaire (les brins longitudinaux présentant une structure orientée, tandis que la masse de la zone de jonction a conservé une structure indifférenciée ou en toute hypothèse non orientée); de plus la zone de surépaisseur tire sa résistance de la masse de matière qui contraste avec la section réduite du brin étiré. -4- Cette structure et cette discontinuité entre le brin étiré et le point de jonction non étiré est une cause essentielle de fragilité de tous les produits constitués de grillage ou filet ayant subit l'étirement et l'on constate notamment sur les bancs de traction que la rupture se produit de préférence à la limite des brins de jonction. Or, il apparaît souhaitable de pouvoir réaliser, notamment dans de nombreuses applications, une structure lacunaire présentant une résistance à la traction (après étirement) uniforme et régulière, répartie sur l'ensemble de la surface de la structure lacunaire. L'invention permet de remédier aux inconvénients qui ont été précédemment décrits et de réaliser une structure lacunaire, notamment un grillage ou filet, comportant, après l'opération d'étirement, une uniformité longitudinale dans la résistance à la traction en évitant ainsi la formation de points préférentiels de faiblesse notamment au niveau de la jonction entre les brins longitudinaux étirés et les brins transversaux. A cet effet, l'invention concerne un procédé pour la production de parois ou feuilles de structure lacunaire formant des grillages ou filets, en matière synthétique notamment thermoplastique, du type dans lequel un film de matière plastique est extrudé en continu par une tête de filière circulaire ou rectiligne, étant ensuite soumis à refroidissement, l'écoulement de la matière étant interrompu localement et momentanément par déplacement devant la fente d'extrusion d'organes de structure discontinue tels que cloches ou couteaux crantés, dents ou peignes, pour créer des solutions de continuité dans le film, et le procédé est. caractérisé par la combinaison des points suivants -5- a) on stabilise l'épaisseur du film extrudé par écoulement laminaire de la matière thermoplastique, en amont de la tête de filière, par transition dans un couloir de section égale à la section de la fente d'extrusion, en évitant ainsi la formation d'inégalités de surface ou bourrelets en bordure des zones évidées du film, b) on soumet le film lacunaire ainsi extrudé et d'épaisseur constante, et amené à une température convenable proche de la température de ramollissement, à une opération d'étirement, notamment longitudinal, pour provoquer un allongement des brins étirés, en provoquant une réorien- tation moléculaire par alignements parallèles dans le sens de l'étirement des longues chaînes du polymère constituant la résine thermoplastique. De préférence, la stabilisation en épaisseur du film extrudé est obtenue par écoulement dans un couloir de longueur égale à au moins 5 fois, et de préférence au moins 20 fois, l'épaisseur du film correspondant lui- même à la largeur de la fente d'extrusion. Plus spécialement l'étirement est provoqué dans des conditions permettant la répartition de la traction sur l'ensemble de la surface du film lacunaire, en provoquant l'extension dimensionnelle dans le sens de l'étirement, aussi bien des brins notamment longitudinaux, disposés selon l'axe de la traction, que dans les zones ou plages corres- pondant à la jonction entre les brins longitudinaux et les brins transversaux. Selon une autre caractéristique, le film lacunaire est soumis à une stabilisation dimensionnelle, et est refroidi à la sortie de la fente d'extrusion et il est soumis ultérieu- rement à un réchauffement local et momentané jusqu'à une 6 - température proche de la température de ramollissement pour permettre l'étirement notamment longitudinal du film. Et plus spécialement, le film est soumis à un étirement en continu par passage, en premier lieu dans une zone de réchauffement, le film étant exposé à des moyens d'élévation thermique, le film étant ensuite déroulé en continu sur des calandres ou cylindres comportant une différence de vitesse angulaire entre l'aval et l'amont en provoquant ainsi un effet d'étirement sur l'ensemble de la surface du film situé entre les cylindres ou calandres aval et les cylindres ou calandres amont. L'invention concerne également une installation pour la production de film de structure lacunaire et étiré selon le procédé précédemment spécifié et caractérisé en ce que le film est extrudé à partir d'une fente d'extrusion dans une tête de filière, laquelle comporte en amont de la fente d'extrusion un couloir de transition de la matière thermoplastique à l'état fluide, le couloir étant de section constante et d'épaisseur égale à la largeur de la fente d'extrusion. Avantageusement la longueur du couloir est égale à au moins 5 fois, et de préférence 20 fois, la largeur de la fente d'extrusion. De préférence encore, le couloir est prévu en tout point pour permettre un parcours rectiligne des filets de matière thermoplastique à l'état fluide jusqu'à la sortie de cette dernière par la fente d'extrusion. Selon une autre caractéristique, la tête de filière comporte des organes de structure discontinue en vue de l'inter- ruption momentanée localisée du film de matière synthétique notamment thermoplastique, et constitués notamment de -7- cloches et couteaux crantés, dents ou peignes, ces organes étant prévus et disposés pour se déplacer de façon connue en soi entre une position d'effacement et inactive en dehors du cheminement du film extrudé et une position active d'interruption en travers du flux, selon une direction perpendiculaire à l'écoulement du flux de matière dans le couloir extrudé et hors de la fente d'extrusion. Les crans des cloches, couteaux, dents ou peignes ont-une profondeur au moins égale à l'épaisseur de la fente d'extrusion. L'invention concerne également une feuille ou film de matière synthétique notamment thermoplastique comportant une structure lacunaire et obtenu par la mise en oeuvre du procédé selon les caractéristiques ci-dessus spécifiées, le film lacunaire ayant été extrudé avec interruption locale et momentanée du flux de matière plastique et après passage dans un couloir de stabilisation d'épaisseur correspondant à la largeur de la fente d'extrusion, puis soumis à un étirement notamment longitudinal. Plus spécialement le film de structure lacunaire comporte, après étirement, une épaisseur égale sur toute sa surface, sans discontinuité et en évitant ainsi la formation d'un point préférentiel de rupture. D'autres caractéristiques et avantages de l'invention ressortiront de la description qui suit et qui est donnée en rapport avec une forme de réalisation préférentielle présentée à titre d'exemple et en se référant aux dessins annexés. La Figure 1 est une vue schématique montrant les phases successives de mise en oeuvre de l'invention. -8- Les Figures 2 a et 2 b montrent des vues d'une structure lacunaire réalisée selon l'art antérieur et représentée avant étirage (Figure 2 a) et après étirage (Figure 2 b). Les Figures 3 a et 3 b représentent une vue d'une structure lacunaire réalisée conformément à l'invention et représentée avant étirage (Figure 3 a) et après étirage (Figure 3 b). Les Figures 4 et 5 représentent deux variantes de réalisation d'une tête de filière et d'extrusion réalisée en vue de la mise en oeuvre du procédé et du dispositif de l'invention. Selon l'ensemble des Figures, on voit que le procédé et le dispositif mis en oeuvre utilisent l'extrusion d'une structure lacunaire 1 à partir d'une tête d'extrusion 2 comportant, de façon connue en soi, des peignes, couteaux, cloches crantés ou dents qui interrompent momentanément le flux et l'écoulement de la matière plastique extrudée pour réaliser des évidements conformant ainsi une structure lacunaire 1. Celle-ci passe sur un conformateur et dans l'exemple réalisé elle constitue une structure tubulaire; cette dernière est avantageusement immergée dans un bac de refroidissement (non représenté), et dans le cas, ici considéré, o l'on veut obtenir une nappe ou feuille continue, elle est appelée à défiler sur un couteau 4 qui ouvre le tube selon une directrice pour conformer ainsi une feuille ou nappe sans fin 5 laquelle est enroulée en 6. La feuille enroulée 6 est ensuite avantageusement déroulée depuis un tambour d'appel 7 et, après passage dans une chambre de réchauffement 8 dans laquelle la feuille défilant en continu atteint une température proche de la température de refroidissement, la feuille défile entre les 9 2675074 calandres 9 a, 9 b tournant à une première vitesse, cette même feuille 5, à sa température de ramollissement, est appelée par les tambours l Oa, l Ob entraînés à une vitesse périphérique supérieure à la vitesse des calandres 9 a, 9 b de sorte que l'entraînement de la feuille provoque un étirement entre les tambours 10 a, l Ob d'une part et les calandres 9 a, 9 b d'autre part; étirement provoquant un allongement dimensionnel, selon l'axe d'avancement de la feuille, correspondant à l'axe de la traction, et la feuille ainsi étirée est alors stockée sur le tambour 11. Selon les dispositions de l'art antérieur, la feuille ajourée constituant un grillage ou un filet comporte, au niveau de l'intersection des brins longitudinaux 12 et des brins transversaux 13 (Figures 2 a et 2 b), une nodosité ou bourrelet 14 Après étirement, les brins longitudinaux 12 a, 12 b ont été allongés et ont gagné en longueur tout en perdant en épaisseur et en largeur, les brins transversaux 13 étant peu affectés comme n'ayant pas subit de traction. Les points de rencontre 14 entre les brins longitudinaux et les brins transversaux offrent quant à eux, en raison de leur surépaisseur, une résistance qui s'oppose à un effet d'étirement important, la traction s'exerçant à un titre préférentiel sur les brins longitudinaux 12 a, 12 b etc Au niveau de ces brins et comme on l'a représenté schémati- quement sur la Figure 2 b, les longues chaînes de molécules des polymères ou copolymères qui composent la résine, ont pris une direction sensiblement parallèle et longitudinale correspondant précisément à l'effet d'étirement procurant une orientation moléculaire de la matière; tandis qu'au niveau des bourrelets ou des surépaisseurs 14 l'effet d'étirement peu accentué n'a pas modifié sensiblement la structure et la conformation interne de la résine. 2675074 On voit que l'on aboutitainsi à une discontinuité dans le sens longitudinal entre les brins 12 a, 12 b d'une part et les surépaisseurs 14 en créant ainsi, au niveau des zones indiquées par les flèches sur la Figure 2 b, des pointes de faiblesse liées d'une part à la discontinuité en la structure de la matière et d'autre part au fait que la surépaisseur 14 continue à opposer une résistance plus importante au déchirement. De sorte que si les brins 12 b, grâce à la réorientation moléculaire, bénéficient en leur sein d'une bonne résistance à la traction, la discontinuité entre le brin 12 b et la surépaisseur 14 continue d'offrir une zone de faiblesse au niveau de laquelle se produit la rupture dans le cas d'une traction dépassant une certaine valeur. L'invention vise à éviter ce phénomène et permet de réaliser une structure lacunaire possédant la conformation telle que illustrée aux Figures 3 a et 3 b. Et grâce au dispositif intégré dans la filière d'extrusion et qui sera ci-après décrit, on obtient une structure lacunaire dans laquelle le point de rencontre 24:entre les brins transversaux 23 a, 23 b et des brins longitudinaux 22 a, 22 b, 22 c, ne comporte plus aucune surépaisseur. Dans ces conditions après l'effet de traction exercé longi- tudinalement et ou transversalement, selon l'exemple ici considéré, on obtient une structure telle que illustrée à la Figure 3 b dans laquelle les brins longitudinaux 22 a, 22 b ont été étirés non seulement dans leur zone libre mais également dans la zone intermédiaire correspondant à la zone de jonction 24 dans laquelle les bras longitudinaux rejoignent les brins transversaux 23 a, 23 b. En effet, en l'absence de surépaisseur au niveau de ce point de croisement la traction peut se répartir sur toute la il - longueur des brins longitudinaux et provoquer ainsi le phénomène d'étirement provoquant, ainsi que représenté schématiquement sur la Figure 3 b, un positionnement parallèle des chaînes moléculaires des polymères composant la résine. Dans ces conditions, la résistance à la traction est continue tout au long des brins longitudinaux sans disconti- nuité sensible. Dès lors, en cas de traction importante exercée sur la structure lacunaire, cet effort se répartit sur toute la longueur sans rencontrer un point singulier de faiblesse dans la continuité des brins o la rupture pourrait s'amorcer de façon préférentielle. On obtient dans ces conditions une structure lacunaire, constituant un grillage, filet présentant une résistance globale très supérieure. Les Figures 4 et 5 montrent deux exemples particuliers de mise en oeuvre de l'invention. Selon la Figure 4, on a représenté une tête de filière dont le principe est connu notamment par les brevets français no 76-12758 et 89-01827. Dans cette forme de réalisation, la matière à l'état plastique, amenée à cet effet à une température voulue, est amenée à s'écouler dans un conduit en forme de couronne 25 jusqu'à une fente d'extrusion inférieure 26. A ce niveau, elle rencontre un disque cranté 27 disposé transversalement par rapport au cheminement vertical de la matière extrudée, ce disque cranté ou denté étant animé d'un mouvement planétaire, tournant sur lui-même d'une part et son axe suivant un parcours circulaire, de telle sorte que une partie du disque vienne obturer, par sa périphérie 12 dentée, la fente d'extrusion; la zone d'obturation se déplaçant constamment et circulairement sur le pourtour de la fente d'extrusion. On obtient, comme décrit dans le brevet français précédem- ment cité, une structure lacunaire dans laquelle les perforations, provoquées par l'interposition des dents sur le parcours du film extrudé, suivent une hélice. Dans cette forme de réalisation et telle que représentée à la Figure 4, la fente d'extrusion est précédée en amont d'un couloir circulaire 28 de section identique à la section de la fente d'extrusion 26. Et ce couloir circulaire et vertical a de préférence une longueur au moins égale à 5 fois et de préférence égale à 20 fois la largeur de la fente d'extrusion et donc la largeur du couloir lui-même. Dans ces conditions, la matière sous pression se stabilise en épaisseur par son passage en transit dans ce couloir cylindrique, les filets de matière fluide s'écoulant parallèlement selon un régime laminaire. Dans ces conditions, on obtient grâce à cet effet de régulation et de stabilisation du fluide matière, une régulation en épaisseur du film sans que l'interposition des organes d'obturation locale et momentanée, ici les dents débordant du disque 27, provoque une perturbation dans l'écoulement de la matière qui provoquerait un report de cette dernière dans les zones de passage non interrompu, ce qui aboutirait aux surépaisseurs qui ont été précédemment évoquées. L'écoulement de la matière à l'état fluide ayant été stabilisé en épaisseur, les filets de fluide étant tous 13 sensiblement parallèles, on élimine ainsi la formation des nodosités ou surépaisseurs au niveau des croisements des brins longitudinaux et des brins transversaux. Ce qui permettra pendant l'étirement de répartir l'effet d'élongation sur toute la longueur des brins longitudinaux, se situant dans l'axe de l'étirement sans créer de zone de discontinuité constituant des points de faiblesse. La Figure 5 représente une variante de réalisation d'une tête de filière selon l'invention et dans laquelle le cheminement de la matière est prévu horizontal et en couronne dans une direction centripète. La fente d'extrusion 29 étant ici précédée par le couloir d'épaisseur rigoureusement égale à la hauteur de la fente d'extrusion et étant prévu avec une longueur minimale égale à au moins 5 fois ladite hauteur, de façon à induire un parcours laminaire du flux de matière à l'état fluide jusqu'au niveau de la fente d'extrusion. Dans le présent exemple, les cloches crantées sont situés transversalement par rapport à la fente drextrusion; et comme précédemment décrit on obtient par le mouvement alternatif vertical des cloches un flux de matière qui est localement et momentanément interrompu en provoquant ainsi l'extrusion d'une feuille pourvue d'évidements. Et comme précédemment exposé, le flux de matière s'écoulant selon un régime laminaire étant stabilisé en épaisseur, on évite la formation de bourrelets au niveau de l'intersection entre les brins longitudinaux continus et les brins transversaux. 14 - L'invention permet de réaliser des structures lacunaires étirées, par conséquent possédant pour un poids de matière une grande surface spécifique, tout en présentant un coefficient de résistance à la traction élevé. Ces structures lacunaires sont applicables à la réalisation de grillage utilisé notamment comme avertisseur enterré pour le repérage de canalisations ou pour signalisation dans les chantiers; l'invention permet également de réaliser des grillages, filets utilisés comme support de protection renforcement, ou encore comme surface d'emballage ou de conditionnement. Dans l'exemple de la figure 6, la cloche crantée est située a lexterieur par rapport a la fente d'extrusion. Les dessins ne donnent pas nécessairement le rapport exact ci dessus defini entre la longueur du couloir laminaire et la largeur de la fente et de ce couloir, la largeur (ou l'epaisseur) du couloir et de la fente d'extrusion ayant été agrandie pour les besoins de la clarté des figures. REVENDICATIONS 1 Procédé pour la production de parois ou feuilles de structure lacunaire formant des grillages ou filets, en matière synthétique notamment thermoplastique, du type dans lequel un film de matière plastique est extrudé en continu par une tête de filière circulaire ou rectiligne, étant ensuite soumis à refroidissement, l'écoulement de la matière étant interrompu localement et momentanément par déplacement devant la fente d'extrusion d'organes d'obturation de structure discontinue tels que couteaux crantés ou cloches crantées, dents ou peignes, pour créer des solutions de continuité dans le film, et le procédé est caractérisé par la combinaison des points suivants: a) on stabilise l'épaisseur du film extrudé par écoulement laminaire de la matière thermoplastique, en amont de la tête de filière, par transition dans un couloir de section égale à la section de la fente d'extrusion, en évitant ainsi la formation d'inégalités de surface ou bourrelets en bordure des zones évidées du film, b) on soumet le film lacunaire ainsi extrudé et d'épaisseur constante, et amené à une température convenable proche de la température de ramollissement, à une opération d'étirement, notamment longitudinal, pour provoquer un allongement des brins étirés, en provoquant une réorien- tation moléculaire par alignements parallèles dans le sens de l'étirement des longues chaînes du polymère constituant la résine thermoplastique. 2 Procédé selon la revendication 1, caractérisé en ce que la stabilisation en épaisseur du film extrudé est obtenue par écoulement dans un couloir de 16 2675074 longueur égale à au moins 5 fois, et de préférence au moins fois, l'épaisseur du film correspondant lui-même à la largeur de la fente d'extrusion. 3 Procédé selon la revendication 2, caractérisé en ce que l'étirement est provoqué dans des conditions permettant la répartition de la traction sur l'ensemble de la surface du film lacunaire, en provoquant l'extension dimensionnelle dans le sens de l'étirement, aussi bien des brins notamment longitudinaux, disposés selon l'axe de la traction, que dans les zones ou plages corres- pondant à la jonction entre les brins longitudinaux et les brins transversaux. 4 Procédé selon l'une des revendications 1, 2 ou 3, et caractérisé en ce que le film lacunaire est soumis à une stabilisation dimensionnelle, et est refroidi à la sortie de la fente d'extrusion et il est soumis ultérieurement à un réchauffement local et momentané jusqu'à une température proche de la température de ramollissement pour permettre l'étirement notamment longitudinal et éventuellement transversal du film. Procédé selon l'une des revendications 1 à 4, et caractérisé en ce que le film est soumis à un étirement en continu par passage, en premier lieu dans une zone de réchauffement, le film étant exposé à des moyens d'élévation thermique, le film étant ensuite déroulé en continu sur des calandres ou cylindres comportant une différence de vitesse angulaire entre l'aval et l'amont en provoquant ainsi un effet d'étirement sur l'ensemble de la surface du film situé entre les cylindres ou calandres aval et les cylindres ou calandres amont. 6 Installation pour la production de film de structure lacunaire ( 1) et étiré selon le procédé conforme à l'une des revendications 1 à 5 et caractérisée en ce que le film est 17 - extrudé à partir d'une fente d'extrusion ( 26) dans une tête de filière, laquelle comporte en amont de la fente ( 26) d'extrusion un couloir de transition ( 28) de la matière thermoplastique à l'état fluide, le couloir étant de section constante et d'épaisseur égale à la largeur de la fente d'extrusion, la profondeur des crans ou dents de l'organe d'obturation étant au moins égale à la largeur de la fente d'extrusion. 7 Installation selon la revendication 6, et caractérisée en ce que la longueur du couloir ( 28) est égale à au moins 5 fois, et de préférence 20 fois, la largeur de la fente ( 26) d'extrusion. 8 Installation selon l'une des revendications 6 ou 7, et caractérisée en ce que le couloir ( 28) est prévu en tout point pour permettre un parcours rectiligne des filets de matière thermoplastique à l'état fluide jusqu'à la sortie de cette dernière par la fente d'extrusion ( 26). 9 Installation selon l'une des revendications 6, 7 ou 8, et caractérisée en ce que la tête de filière comporte des organes de structure discontinue ( 27) en vue de l'inter- ruption momentanée localisée du film de matière synthétique notamment thermoplastique, et constitués notamment de couteaux crantés, dents ou peignes, ces organes étant prévus et disposés pour se déplacer de façon connue en soi entre une position d'effacement et inactive en dehors du chemine- ment du film extrudé et une position active d'interruption en travers du flux, selon une direction perpendiculaire à l'écoulement du flux de matière dans le couloir extrudé et hors de la fente d'extrusion. Feuille ou film de matière synthétique notamment thermoplastique comportant une structure lacunaire et obtenu par la mise en oeuvre du procédé selon les caractéristiques 18 - conformes à l'une des revendications 6 à 9 ci-dessus spécifiées, le film lacunaire ayant été extrudé avec inter- ruption locale et momentanée du flux de matière plastique et après passage dans un couloir de stabilisation d'épaisseur correspondant à la largeur de la fente d'extrusion, puis soumis à un étirement notamment longitudinal et/ou transversal, le film de structure lacunaire comportant, après étirement, une épaisseur égale sur toute sa surface, sans discontinuité et en évitant ainsi la formation d'un point préférentiel de rupture. l b 511 qot C I_ g t; t L. 0 I_ Ln 2/2 ig: Fig, 2 a 12 b e p* I 4-, fI * J, rîtl * * I * * *I *,I I * * g Fig: '2 b 3/ 5 4 * - O ' 2 @* 24 3 22 b -.,,:' ' ",,' ',','" - : * , r Fig * A i:, i H 4/5 4 '" I *.'J, *,s À,,o, ' D i '28 Fig: 4 If I//i /7/l -n j. -y > r I /1 I I /1/ /1/ 7; Lr /7 i, 1 ' CD /'/"S/> %K x t' * tfl -Il ____ i ul i 'j I A-